(57)【要約】      （修正有）【課題】袋体が摩耗しにくく施工が容易な袋型根固め材を提供する。【解決手段】土木工事用袋体１は、合成樹脂繊維にて構成された網状体と、この網状体を構成する合成樹脂繊維を被覆する硬質ポリウレタン樹脂とからなり、袋型根固め材の施行に際しては、袋体の網状体を構成する合成樹脂繊維に被覆された硬質ポリウレタン樹脂に水分を付与して、硬質ポリウレタン樹脂を硬化させる。【選択図】図１
2018028203.tif 000002
【特許請求の範囲】
【請求項１】
合成樹脂繊維にて構成された網状体と、この網状体を構成する前記合成樹脂繊維に被覆された硬質ポリウレタン樹脂とを含んで袋状に形成され、前記硬質ポリウレタン樹脂は水分の存在下で硬化したものであることを特徴とする土木工事用袋体。
【請求項２】
（イ）合成樹脂繊維にて構成された網状体にて形成された袋体の内部に、玉石などの中詰め材を充填することと、
（ロ）水分の存在下で硬化可能な硬質ポリウレタン樹脂を袋体に付与して、前記袋体の網状体を構成する合成樹脂繊維を硬質ポリウレタン樹脂にて被覆することと、
（ハ）前記硬質ポリウレタン樹脂に水分を付与して硬化させることとを、
（イ）（ロ）（ハ）の順序と、（ロ）（イ）（ハ）の順序と、（ロ）（ハ）（イ）の順序とのいずれかで実行することを特徴とする袋型根固め材の施行方法。
【請求項３】
合成樹脂繊維にて構成された網状体にて形成された袋体の内部に、玉石などの中詰め材を充填し、次に水分の存在下で硬化可能な硬質ポリウレタン樹脂を袋体および中詰め材に付与して、前記袋体の網状体を構成する合成樹脂繊維および中詰め材を硬質ポリウレタン樹脂にて被覆し、その後に前記硬質ポリウレタン樹脂に水分を付与して硬化させることを特徴とする袋型根固め材の施行方法。
【請求項４】
土木工事現場において、硬質ポリウレタン樹脂に水分を付与して硬化させることを特徴とする請求項２または３記載の袋型根固め材の施行方法。
【発明の詳細な説明】
【技術分野】
【０００１】
本発明は土木工事用袋体およびそれを用いた袋型根固め材の施行方法に関する。
【背景技術】
【０００２】
土木工事においては、袋型根固め材が用いられることが多い。袋型根固め材は、ポリエステル樹脂などの合成樹脂製の繊維にて構成された網状体にて袋体が形成され、この袋体に玉石などの中詰め材が充填されて封止されたものである（特許文献１）。この袋型根固め材が、護岸土木工事の現場などに設置される。
【先行技術文献】
【特許文献】
【０００３】
【特許文献１】特開２０１５−２０９７４６号公報
【発明の概要】
【発明が解決しようとする課題】
【０００４】
しかし、たとえば川底などの現場に設置した後に、水流などの影響により袋体の内部で中詰め材が移動すると、それによって、袋体を形成する網状体に摩耗が生じやすいなどの問題点がある。
【０００５】
そこで本発明は袋体が摩耗しにくい袋型根固め材を得ることを目的とする。また本発明は、袋体が摩耗しにくい袋型根固め材を容易に施行できるようにすることを目的とする。
【課題を解決するための手段】
【０００６】
この目的を達成するため本発明の土木工事用袋体は、合成樹脂繊維にて構成された網状体と、この網状体を構成する前記合成樹脂繊維に被覆された硬質ポリウレタン樹脂とを含んで袋状に形成され、前記硬質ポリウレタン樹脂は水分の存在下で硬化したものであることを特徴とする。
【０００７】
本発明の袋型根固め材の施行方法は、
（イ）合成樹脂繊維にて構成された網状体にて形成された袋体の内部に、玉石などの中詰め材を充填することと、
（ロ）水分の存在下で硬化可能な硬質ポリウレタン樹脂を袋体に付与して、前記袋体の網状体を構成する合成樹脂繊維を硬質ポリウレタン樹脂にて被覆することと、
（ハ）前記硬質ポリウレタン樹脂に水分を付与して硬化させることとを、
（イ）（ロ）（ハ）の順序と、（ロ）（イ）（ハ）の順序と、（ロ）（ハ）（イ）の順序とのいずれかで実行することを特徴とする。
【０００８】
本発明の他の袋型根固め材の施行方法は、合成樹脂繊維にて構成された網状体にて形成された袋体の内部に、玉石などの中詰め材を充填し、次に水分の存在下で硬化可能な硬質ポリウレタン樹脂を袋体および中詰め材に付与して、前記袋体の網状体を構成する合成樹脂繊維および中詰め材を硬質ポリウレタン樹脂にて被覆し、その後に前記硬質ポリウレタン樹脂に水分を付与して硬化させることを特徴とする。
【０００９】
本発明の袋型根固め材の施行方法によれば、土木工事現場において硬質ポリウレタン樹脂に水分を付与して硬化させることが好ましい。
【発明の効果】
【００１０】
本発明の土木工事用袋体によれば、網状体を構成する合成樹脂繊維が硬質ポリウレタン樹脂により被覆されているため、硬質ポリウレタン樹脂によって網状体の耐摩耗性を向上させることができ、これによって袋体が摩耗しにくい袋型根固め材を得ることができる。
【００１１】
本発明の袋型根固め材の施行方法によれば、袋体の網状体を構成する合成樹脂繊維に被覆された硬質ポリウレタン樹脂に水分を付与するだけで、この硬質ポリウレタン樹脂を硬化させることができ、このため袋型根固め材を容易に施行することができる。袋体に水分を付与するだけで硬質ポリウレタン樹脂を硬化させることができるため、海浜や河川などの水場の土木工事現場において袋型根固め材を容易に施行することができる。
【図面の簡単な説明】
【００１２】
【図１】本発明の実施の形態の土木工事用袋体の立体図である。
【図２】図１の土木工事用袋体の使用状態を示す図である。
【図３】比較例についての耐摩耗性試験の結果を示す図である。
【図４】実施例１についての耐摩耗性試験の結果を示す図である。
【図５】実施例２についての耐摩耗性試験の結果を示す図である。
【発明を実施するための形態】
【００１３】
図１は、本発明の実施の形態の土木工事用袋体１を示す。この袋体１は、図示のようにネット体によって逆円錐形に形成されている。２はその上端開口である。上端開口２を形成する網状体の周縁には、ロープ状体などによって、周方向に間隔をおいた複数位置に吊り輪３が形成されている。
【００１４】
土木工事用袋体１の使用時には、上端開口２から袋体１の内部に、図２に示す玉石や割り石やコンクリート塊などの中詰め材４を充填する。そして、そのうえで、吊り輪３を金属製のリング５に通してまとめることで、袋体１の上端開口２を閉じる。クレーンなどにてリング５を吊ることで、中詰め材４を充填して上端開口２が閉じられた状態の袋体１を現場に施工することができる。
【００１５】
袋体１を構成する網状体は、合成樹脂繊維にて構成されている。そして、この網状体を構成する合成樹脂繊維が、硬質ポリウレタン樹脂にて被覆されている。それによって、網状体の耐摩耗性を向上させることができる。
【００１６】
合成樹脂繊維は、本発明の袋体のような土木資材の用途のための適宜のものを使用することができる。たとえば、ポリエチレンテレフタレート繊維や、芯部に高粘度ポリエステル樹脂を配するとともに鞘部に低融点の結晶性ポリエステル樹脂を配した、高強力タイプの芯鞘複合繊維や、これらポリエチレンテレフタレート繊維と高強力タイプの芯鞘複合繊維とを混合させた繊維などを用いることができる。繊維の形態は、マルチフィラメントやモノフィラメントなどの任意のものとすることができる。繊維の繊度も用途に応じた任意のものとすることができる。
【００１７】
上述の繊維をたとえばラッセル編みすることによって、適宜の目明きの所要の網状体とすることができる。
【００１８】
網状体を構成する合成樹脂繊維を被覆する硬質ポリウレタン樹脂は、水分の存在下で硬化するものであることが必要である。水分の存在下で硬化するポリウレタン樹脂であることにより、土木工事の施工現場で網状体に容易に塗布し水分の付与により硬化させることができる。あるいは、あらかじめ合成樹脂繊維に塗布され乾燥されてこの合成樹脂繊維を被覆しているポリウレタン樹脂を、土木工事の施工現場で容易に硬化させることもできる。さらにポリウレタン樹脂を硬化させた後の袋体１に中詰め材４を充填することもできる。
【００１９】
たとえば、施工現場で袋体１に中詰め材４を充填し、その後にポリウレタン樹脂の塗布加工を施し、適当に乾燥させた後に河川などの水中に浸漬させることで、一気に硬化させることができる。これによって、袋体１における網状体を構成する合成樹脂繊維が硬質ポリウレタン樹脂により被覆されることになるため、袋体１の耐摩耗性を向上させることができる。
【００２０】
あるいは、ポリウレタン樹脂を被覆しておいた袋体１に中詰め材４を充填し、その後にポリウレタン樹脂に水分を付与して硬化させてもよい。さらにポリウレタン樹脂による被覆と同樹脂の硬化とを終えた袋体１に中詰め材４を充填することもできる。
【００２１】
ポリウレタン樹脂加工は、網状体のみに施すこともできるし、網状体に限らず、その内部に充填された中詰め材４にも施すことができる。中詰め材４にもポリウレタン樹脂を被覆させることで、多数の中詰め材４同士が相互に固定されることになる。これによって袋体１の内部で中詰め材４が動くことが防止されるため、網状体の耐摩耗性をさらに向上させることができる。
【００２２】
ポリウレタン樹脂の塗布量は、ポリウレタン樹脂の乾燥後の質量が、合成樹脂繊維の質量の１０〜３０％となるような量であることが好ましい。塗布すべきポリウレタン樹脂は、水系と溶剤系とのうちの任意のものを使用することができる。
【実施例】
【００２３】
ポリエチレンテレフタレート繊維にて構成されたマルチフィラメント（１６７０デシテックス、１９２フィラメント）を用い、ラッセル編機で編構成が１０本格になるように網状の編地を作製することで、目合い２５ｍｍの網状体を得た。この網状体を図１に示すように加工することで、本発明の実施例の土木工事用袋体を構成するための繊維状の袋状構造体を得た。
【００２４】
この袋状構造体に中詰め材を充填せずに、以下のようにしてポリウレタン樹脂加工を施した。
【００２５】
実施例１
【００２６】
ポリウレタン樹脂として、水系樹脂を用いた。詳細には、大田化研社製の品番「ＮＹＬＯＦＩＸ  ＡＧ−８」を用い、これに同社製の硬化剤８質量％を添加したものを使用した。そして、網状体の質量に対して乾燥後の質量が１６％となるように塗布し、乾燥させた後に水中に約３分間浸漬させることにより水分を付与して硬化させることで、網状体を構成する繊維を硬質ポリウレタン樹脂にて被覆した。
【００２７】
実施例２
【００２８】
ポリウレタン樹脂として、溶剤系樹脂を用いた。詳細には、大田化研社製の品番「ＮＹＬＯＦＩＸ  Ｋ−３Ｅ」を使用した。そして、網状体の質量に対して乾燥後の質量が２０％となるように塗布し、乾燥させた後に水中に約３分間浸漬させることにより水分を付与して硬化させることで、網状体を構成する繊維を硬質ポリウレタン樹脂にて被覆した。
【００２９】
比較例
上述の袋状構造体にポリウレタン樹脂加工を施さないものとした。
【００３０】
実施例１、２および比較例のものを供試体として、ボールミル耐摩耗性試験を実施した。この耐摩耗性試験は、水平方向に配置された内径３０ｃｍの円筒ドラム状の回転式の試験装置の内周面に沿って供試体を配置し、試験装置の内部に直径５ｃｍ、質量約２５５ｇのアルミナボールを複数個投入し、さらにドラム容積に対して２０分の１に相当する量の水道水を投入し、試験装置を回転速度３２ｒｐｍで３４時間運転した。運転終了後に供試体を試験装置から取り出して、その外観を目視にて観察した。
【００３１】
その結果、比較例のものは、図３に示すように供試体が激しく摩耗しており、場所によっては網状体を構成する繊維が擦り切れる寸前まで摩耗していた。
【００３２】
これに対し、図４に示す実施例１のものと、図５に示す実施例２のものは、網状体を構成する繊維の表面がわずかに摩耗しただけであり、比較例のものに比べて格段の耐摩耗性を示した。
【００３３】
別の耐摩耗性試験として、学振形摩耗試験機（摩擦試験機II形）を用いて、サンドペーパー（ＣＣ−１００）を摩擦用布として使用し、摩擦試験を行って、強度保持率測定試験を行った。試験条件は、ＪＩＳ  Ｌ  ０８４９に準じ、毎分３０回往復の速度とし、８００回往復摩耗させた。摩耗試験前の引張強度と、摩耗試験後の引張強度とを測定し、それらの結果から強度保持率を計算した。なお、引張強度測定にあたっては、ＪＩＳ  Ａ  ８９６０に準じ、試料を１本２節の状態として定速伸長型引張試験機を用いて測定した。
【００３４】
測定結果を表１に示す。
【００３５】
【表１】
2018028203.tif 000003
【００３６】
表１に示すように、実施例１および２は、比較例に比べて強度保持率が高いものであった。
【図１】
2018028203.tif 000004
【図２】
2018028203.tif 000005
【図３】
2018028203.tif 000006
【図４】
2018028203.tif 000007
【図５】
2018028203.tif 000008